FR 2833623 A1 20030620 FR 0116262 A 20011214 La présente invention concerne une composition de conditionnement de matériaux fibreux. Plus particulièrement, elle propose une composition utile pour améliorer les propriétés d'élasticité, de lubrification et le pouvoir gonflant des fibres textiles plus particulièrement destinées au garnissage. Les matériaux fibreux de garnissage sont soit des produits naturels comme le duvet, le coton, le lin, la laine, soit des matériaux synthétiques comme le nylon, les résines acryliques, le chlorure de polyvinyle, le polyéthylène, le polypropylène, le polyester ou un mélange de ces espèces. Dans le cas particulier des fibres dites synthétiques, il s'avère nécessaire de lubrifier les fibres afin de leur conférer le pouvoir glissant des matériaux naturels. Il est ainsi déjà connu de traiter les matériaux fibreux avec des compositions à base de polyorganosiloxane notamment en vue de leur conférer un toucher agréable à la main. Toutefois, ce traitement n'apporte aucun avantage en termes d'élasticité et de gonflant. L'objectif de la présente invention est précisément de proposer une composition dite monocomposante dans la mesure où elle permet précisément de donner satisfaction à elle seule à l'ensemble des exigences évoquées cidessus c'est à dire lubrification, élasticité et aspect gonflant. En l'occurrence, la présente invention vise à titre principal une composition, de préférence sous forme monocomposante de traitement de matériaux fibreux, caractérisée en ce qu'elle associe : - au moins une résine (A), comprenant au moins un motif T ou Q, de formule moyenne (a) : M, D Q, (OR), (a) a b c d dans laquelle : . M = RRgSiO, D = RRSiO, T = RgSiO ; et Q = Si04/2 ; avec R, R, Rg, R, Rg et Rg, identiques ou différents, étant des radicaux alkyles, alcényles, aminoalkyles, aryles, arylalkyles, alkylaryles ou araryles, e R est un atome d'hydrogène ou un radical alkyle ; a les symboles a, b, c et d représentent le rapport des atomes de silicium respectivement de type M, D, T ; et Q par rapport au nombre total d'atomes de silicium de la résine de formule moyenne (1) ; et . le symbole e représente le nombre de groupements (OR) par rapport au nombre total d'atomes de silicium de la résine de formule moyenne (t) ; avec ces symboles variant dans les intervalles suivants : OaO, 5 ; 0 # b # 0,95 ; 0 # c # 0,9 ; 0 # d # 0,8 ; 0,05 # e # 2 ; eta+b+c+d=1 ; et - au moins une huile polyorganosiloxane aminée (B) présentant une viscosité dynamique à 25 C de l'ordre de 102 à 105 mPa. s et possédant par mole au moins un motif de formule générale (b) # Si-R'1-[U]f-NR'2R'3 (b) dans laquelle : - R'1 représente un radical hydrocarboné divalent choisi parmi : les radicaux alkylènes, linéaires ou ramifiés, ayant de 2 à 18 atomes de carbone ; # les radicaux alkylène-carbonyle dont la partie alkylène, linéaire ou ramifiée, comporte de 2 à 20 atomes de carbone ; e les radicaux alkylène-cyclohexylène dont la partie alkylène, linéaire ou ramifiée, comporte de 2 à 12 atomes de carbone et la partie cyclohexylène comporte un groupement OH et éventuellement 1 ou 2 radicaux alkyles ayant de 1 à 4 atomes de carbone ; e les radicaux de formule-R'4-0-R'5-dans laquelle les radicaux R'4 et R'g, identiques ou différents, représentent des radicaux alkylènes ayant de 1 à 12 atomes de carbone ; a les radicaux de formule -R'4-0-R's- dans laquelle les radicaux R'4 et R'g ont tes significations indiquées précédemment et l'un d'entre eux ou les deux sont substitués par un ou deux groupement (s) OH ; a les radicaux de formule -R'4-COO-R'5 et -R'4-OCO-R'5- dans lesquelles R'4 et R'5 ont les significations précédentes ; e les radicaux de formule -R'6-O-R'7-O-CO-R'8- dans laquelle R'6, R'7 et R'g, identiques ou différents, représentent des radicaux alkylènes ayant de 2 à 12 atomes de carbone et le radica ! R'. est éventuellement substitué par un groupement hydroxyle. - f est 0 ou un entier compris entre 1 et 5, - U représente 0, NR'g avec R'g étant un radical choisi parmi un atome d'hydrogène, un radical alkyle linéaire ou ramifié en C1 à C6 ou un radical divalent -[N(R'9)R'10]-avec R'9 défini comme précédemment et R'10 répondant à la définition proposée pour R'1 avec R'g et R'10 pouvant avoir des significations différentes dans le cas où f est supérieur à 1 et - R'2 et R'3 sont indépendamment l'un de l'autre un atome d'hydrogène, un radical alkyle linéaire ou ramifié ayant de 1 à 3 atomes de carbone, un radical aryle, ou sont réunis ensemble de manière à figurer un radical divalent ayant une définition proposée pour R'1 ou un hétérocycle saturé, insaturé ou aromatique et pouvant incorporer, outre l'atome d'azote, un ou plusieurs autres hétéroatomes choisis parmi les atomes d'azote, de soufre et d'oxygène ; - au moins une huile polydiorganosiloxane linéaire réactive (C) présentant par molécule au moins deux groupements OH, ledit polydiorganosiloxane présentant une viscosité dynamique à 25 C comprise entre 102 et 106 mPa. s ; - et au moins un réticulant soluble (D) dans la phase silicone comprenant au moins deux fonctions capables de réagir avec l'huile polydiorganosiloxane réactive (C). De manière générale, chacun des radicaux précités en formules (a) ou (b) peut être un radical alkyle linéaire ou ramifié, comme par exemple méthyle, éthyle, propyle, butyle, isobutyle ; un radical alcényle comme par exemple vinyle ; un radical aryle, comme par exemple phényle ou naphtyle ; un radical arylalkyle comme par exemple benzyle ou phényléthyle ; alkylaryle comme par exemple tolyle, xylyle ; ou un radical araryle comme le biphénylyle. Pour ce qui est de la résine de formule (a), les motifs, quand il y en a plusieurs, peuvent être identiques ou différents ; la même remarque s'applique également aux motifs D et T. De même, les motifs (OR) peuvent être identiques ou différents. Selon un mode de réalisation préféré de l'invention, la résine est un copolymère de formule moyenne (a) dans laquelle : e R1 à Ru, identiques ou différents, représentent chacun un radical alkyle, linéaire ou ramifié, en Ci-c 8 1 e R représente un atome d'hydrogène ou un radical alkyle linéaire ou ramifié, en C1-C4 ; . et le copolymère présente dans sa structure au moins un motif T, associé à l'un au moins des motifs choisis parmi M et D. Comme résines adaptées et correspondant au mode de réalisation préféré de l'invention, on citera les espèces (A1) et (A2) suivantes avec : - l'espèce (Al) représentant les copolymères M D T (O1/2R) (a1) où : selon une première définition correspondant à l'espèce dite A1' : - R1 à R6 sont des radicaux alkyles identiques ou différents en ci-c ; . R est un atome d'hydrogène ou radical alkyle en C1-C4 ; - a est compris entre 0,1 et 0, 3 ; - b est compris entre 0,1 et 0, 5 ; - c est compris entre 0,4 et 0, 8 ; - e est compris entre 0,08 et 1, 5 ; avec a + b + c = 1, et selon une deuxième définition plus particulière correspondant à l'espèce dite A1" : - R1 à Ru, identiques ou différents, sont des radicaux alkyles en C1-C3 ; - R est un atome d'hydrogène ou radical alkyle en C1- C4 ; - a est compris entre 0,1 et 0, 3 ; - b est compris entre 0,1 et 0, 5 ; - c est compris entre 0,4 et 0, 8 ; - e est compris entre 0,08 et 1, 5 ; - avec a + b + c = 1. - et l'espèce A2 représentant les copolymères D T (O1/2R) (IV) où : - selon une première définition correspondant à l'espèce dite A2' : - R à Rg, identiques ou différents, représentent chacun un radical alkyle, linéaire ou ramifié, en Ci-c 8 ; - R est un atome d'hydrogène ou un radical alkyle linéaire ou ramifié, en C1-C4 ; - au moins 25 % en nombre de l'un ou plusieurs des substituants R4 à R6 représentent un radical alkyle, linéaire ou ramifié, en C3-C8 ; - b est compris entre 0,2 et 0, 9 ; - c est compris entre 0,1 et 0, 8 ; - e est compris entre 0,2 et 1,5 et a selon une deuxième définition plus particulière correspondant à l'espèce dite A2" : R4 et Ri, identiques entre eux, représentent chacun un radical alkyle en C1-C2 ; Rg, identiques, représentent chacun un radical alkyle, linéaire ou ramifié, en Cg-Cg ; et de préférence en C3 ; R est un atome d'hydrogène ou de préférence un alkyle linéaire en C1C3 ; - b est compris entre 0,2 et 0, 6 ; - c est compris entre 0,4 et 0, 8 ; - e est compris entre 0,3 et 1,0. Selon un mode de réalisation préférée de l'invention, l'huile polyorganopolysiloxane aminée (B) comprend au moins un motif de formule générale (b1) : = Si-R'i- [N (R'4) R'5] f-NR'2R'3 (b1) -Si (bl) dans laquelle R'1, R'2, R'3, R'4, R'5 et f sont tels que définis précédemment. Plus préférentiellement, R'4 représente un atome d'hydrogène. S'avèrent tout particulièrement avantageuses dans le cadre de la présente invention les huiles polyorganopolysiloxane (B) comprenant au moins un motif de formule générale (b2) : == Si- (CH2) x- (NH-CH2-CH2) y-NH2 (b2) dans laquelle x et y représentent indépendamment l'un de l'autre un entier compris entre 1 à 5. A titre représentatif des huiles organopolysiloxanes aminées convenant tout particulièrement à la présente invention, on peut citer celles comprenant au moins un motif de formule générale (b2) dans laquelle x et y ont respectivement pour valeurs 3 et 1. A titre illustratif des compositions revendiquées, on peut plus particulièrement citer celle associant une résine MQ, MDQ, DQ, DT ou MDT hydroxylée ou un mélange de celles-ci à une huile organopolysiloxane comprenant au moins un motif de formule : = Si- (CH2) 3- (NH-CH2-CH2)-NH2. Comme huiles polydiorganosiloxanes (C) adaptées et correspondant au mode de réalisation préféré, on citera les huiles dont les substituants organiques sont choisis parmi (i) des radicaux aliphatiques, saturés ou insaturés, linéaires ou ramifiés, présentant préférentiellement de 1 à 10 atomes de carbone ; (ii) des radicaux carbocycliques, monocycliques ou polycycliques, saturés, insaturés ou aromatiques présentant de préférence de 3 à 18 atomes de carbone, et plus particulièrement de 5 à 10 atomes de carbone ; (iii) ou des radicaux présentant à la fois une partie aliphatique et une partie carbocyclique. Ces radicaux aliphatiques et/ou carbocycliques sont éventuellement substitués par des radicaux-OH et/ou amino (éventuellement substitué) et/ou halogène et/ou cyano. Le substituant du groupement amino peut être un radical aliphatique, un radical carbocyclique, ou comprendre à la fois une partie aliphatique et une partie carbocyclique, les radicaux aliphatiques et carbocycliques étant tels que définis ci-dessus. Dans le cadre de l'invention, le terme réactive désigne la réactivité du constituant (C) vis-à-vis de l'agent de réticulation (D) présent dans la composition. De préférence, le composant (C) réagit avec l'agent de réticulation dans les conditions de préparation de l'émulsion. Le réticulant (D) soluble dans la phase silicone comprend au moins deux fonctions capables de réagir avec l'huile (C) de façon à provoquer la réticulation de l'huile. De manière avantageuse, lesdites fonctions réactives du réticulant (D) réagissent avec l'huile (C) dans les conditions de préparation de l'émulsion. Le réticulant (D) a de préférence pour formule : YaSi (Zi) 4-a dans laquelle : a est 1 ou 2 ; Y est un groupe monovalent organique ; et les groupes Zi, identiques ou différents, sont choisis parmi-OXa ;-O-c-Xb et -O-N=CX1X2 dans lesquels Xa, Xb, X1 et X2, identiques ou différents, sont des radicaux hydrocarbonés aliphatiques, linéaires ou ramifiés, saturés ou insaturés, de préférence en Cl-C20 (par exemple en Ci-Clo) ; étant entendu que Xi et Xz peuvent en outre représenter un atome d'hydrogène et que Xa est un radical éventuellement substitué par (C1-C10) alcoxy. Selon un mode de réalisation préféré de l'invention, a représente 1, de telle sorte que le réticulant (D) a pour formule : YSi (Zi) 3. De préférence encore, les groupes Zi sont identiques entre eux. Un groupe préféré de réticulant (D) est formé par l'ensemble des organotrialcoxysilanes, des organotriacyloxysilanes, des organotrioximosilanes et des tétraalkylsilicates. Plus généralement, s'agissant du symbole Y, l'expression groupe monovalent organique englobe notamment les radicaux aliphatiques, saturés ou insaturés, linéaires ou ramifiés en Cl-C30, les radicaux carbocycliques, monoou polycycliques, saturés, insaturés ou aromatiques en C6-C30 ; ainsi que les radicaux présentant à la fois une partie aliphatique telle que définie ci-dessus et une partie carbocyclique telle que définie ci-dessus ; chacun de ces radicaux étant éventuellement substitué par une-fonction amino, époxy, thiol ou ester. Des exemples de groupes Y et Zi pour le réticulant (0) sont décrits dans la demande WO 00/44416, les passages concernés de ce document sont incorporés à la description. Un groupe particulièrement préféré de constituants (D) est formé par les alkyltrialcoxysilanes de formule YSi (Zi) 3 dans laquelle Y est alkyle, notamment (C1-C30) alkyle (de préférence (C1-C10) alkyle) et Zi est alcoxy, notamment (C1- C2o) alcoxy, de préférence (Ci-Clo) alcoxy. Parmi ceux-ci, on peut citer le méthyltriméthoxysilane et le méthyltriéthoxysilane. Les résines (A) et les huiles organopolysiloxanes (B) et (C) mises en oeuvre dans le cadre de la présente invention sont soit disponibles commercialement, soit accessibles par des voies de synthèse conventionnelles qui relèvent des compétences de l'homme de l'art. En général, les pourcentages en poids de chaque constituant par rapport au poids total de la composition sont les suivants : - 2 à 20 %, de préférence 2 à 10 % de résine (A), - 5 à 40 %, de préférence 20 à 30 % d'huile polyorganosiloxane aminé (B), - 5 à 40 % ; de préférence de 10 à 25 %, d'huile polyorganosiloxane linéaire réactive (C), - et 0, 05 à 5 % de réticulant (0). Les compositions selon l'invention peuvent être formulées sous différentes formes. Elles peuvent être formulées directement lors de leur application ou préparées préalablement avant leur utilisation de préférence sous forme notamment monocomposante . Dans ce cas, elles sont généralement utilisées en solution aqueuse et notamment en émulsion. Dans le cas de composition selon l'invention sous forme d'émulsion aqueuse, celle-ci comprendra au moins un tensioactif (E) dont la nature appropriée sera sélectionnée par l'homme du métier, l'objectif étant de préparer une émulsion stable. Les tensioactifs anioniques, cationiques, non ioniques et zwitterioniques peuvent être employés seuls ou en mélange. Selon un mode préféré, les tensioactifs non ioniques seront plus particulièrement utilisés. La quantité de tensioactif (E) est fonction du type de chacun des constituants en présence ainsi que de la nature même du tensioactif utilisé. En règle générale, la composition comprend de 0,5 à 10% en poids de tensioactif (mieux encore de 0,5 à 5% en poids) et de 40 à 95% en poids d'eau (g) (mieux encore de 45 à 90% en poids). La présente invention vise également un procédé pour conférer des propriétés élastiques, lubrifiantes et un pouvoir gonflant à des matériaux fibreux consistant à appliquer sur lesdites fibres une composition selon l'invention. Les exemples qui figurent ci-après sont présents à titre illustratif et non limitatif de l'invention. Exemples 1. Préparation des compositions A. Les compositions selon l'invention préparées sont sous forme d'émulsion aqueuse et sont décrites dans le tableau 1 ci dessous. Dans les différentes formulations testées, les taux d'huiles et de résine sont variables tels que : Huile PDMS de 15 à 28 %, Huile PDMS aminée de 15 à 28 %, et Résine de 5 à 17 %. C1 C2 C3 C4 C5 C6 C7 Huile PDMS - OH 15,9% 27,5% 15,9% 21,7% 15,9% 21,7% 19,7% de 3 500 mPa.s Huile PDMS avec motif Si-groupement 27.5% 15.9% 15.88% 21.7% 21,7% 15,8% 19,7% aminé* de 300 mPa.s Résine silicone ** 5,3% 5,29% 16,94% 5, 29% 11, 1% 11,12% 9,18% Methyl-triméthoxy 0, 2% 0, 2% 0, 2% 0, 2% 0, 2% 0, 2% 0, 2% silane Tensioactif anionique en 4, 9% 4,9% 4,9% 4,9% 4,9% 4, 9% 4,9% Cl3 (OE) 6 Eau 1 9,3% 9,3% 9,3% 9,3% 9,3% 9,3% 9,3% Eau 2 36,9% 36,9% 36,9% 36,9% 36,9% 36,9% 36,9% Bactéricide 0,02% 0,02% 0,02% 0,02% 0,02% 0,02% 0,02% * le pourcentage d'azote en poids est de l'ordre de 0,4 par rapport au poids total de l'huile PDMS silicone. **Résine MDT présentant un taux d'hydroxylation de 0,5% en poids, un nombre moyen par molécule de radicaux organiques pour un atome de silicium de 1,5, une viscosité dynamique à 25 C de 0,1 Pa. s et les proportions suivantes de motifs siloxyles : M : 17% en mole, D : 26% en mole, T : 57% en mole. B. Modus operandi Le tensioactif Synperonic et l'eau 1 sont mélangés sous agitation pendant 5 mn. L'huile aminée, le silane 116, la résine 4509 et l'huile 48 V3500 sont ensuite introduits dans le mélange à température ambiante. Après agitation pendant 30 mn, l'ensemble est dilué dans l'eau 2 avec ajout du bactéricide puis est mélangé sous agitation. Le produit obtenu est finalement filtré. Il. Tests Les tests suivants sont effectués. A. Elasticité et récupération à la compression : test de compressiondétente. On dépose 2 g de fibre traitée dans un petit récipient cylindrique en aluminium. Un piston dans lequel on met un poids de 500 g vient appuyer sur la fibre. Une graduation sur ce piston permet de lire le niveau d'enfoncement du piston dans le cylindre, soit n1. Après 30 secondes, on enlève le poids, ce qui fait remonter le piston et permet de lire un nouveau niveau n2. On effectue 5 mesures toutes les 30 secondes. On élimine la première mesure (la première compression permettant aux fibres de se replacer entre elles). Le résultat est donné par deux valeurs : la moyenne des valeurs de n1 et des écarts n2 - ni. Plus la valeur est faible pour n1, plus la fibre est élastique. Plus la valeur est grande pour n2-n1, plus la récupération à la compression est élevée. B. Lubrification : test de glissement au dynamomètre. On utilise un dynamomètre Lhomargy, Une nappe de 1,5 g de fibre traitée est fixée sous la surface plane d'un poids de 6,8 kg. Ce poids est placé sur une bande de papier, mettant ainsi en contact la fibre et le papier. Le poids, tracté par un dynamomètre, est déplacé sur la surface du papier. Dans cet essai, on mesure la force de frottement et le coefficient de glissement de l'ensemble papier-fibre. On réalise 5 essais, et le résultat est donné par la force et le coefficient de glissement Kd. Ces deux valeurs doivent être faibles pour montrer un bon pouvoir glissant. III. Résultats Cette composition est appliquée à raison de 1,3 % en poids par rapport au poids des fibres à traiter, ce qui équivaut à environ 0,6% de produit sec sur la fibre. Les résultats obtenus après traitement des fibres sont présentés dans le tableau 2. Tableau 2 Compression/détente Glissement dynamomètre Force delta Force moy Kd moy Non traité 2,00 1,73 13,1 0,2 C1 1,40 2,30 8,5 0, 13 C2 1,55 2,09 8,2 0,12 C3 1, 29 2, 40 9, 1 0,14 C4 1, 38 2,21 8,6 0,13 C5 1, 33 2,25 8,3 0,13 C6 1, 35 2,13 7, 7 0,12 C7 1, 32 2,30 9,0 0,14 Les compositions selon l'invention présentent dans l'ensemble des propriétés de lubrification, d'élasticité, et une récupération à la compression nettement améliorées par rapport à la fibre non traitée. A noter, la composition C1 permet d'obtenir le meilleur compromis entre les différents effets recherchés. REVENDICATIONS 1. Composition de traitement de matériaux fibreux, caractérisée en ce qu'elle comprend : - au moins une résine (A), comprenant au moins un motif T ou Q, de formule moyenne (1) : M a Db Tc Qd (OR), (,) dans laquelle : - M = R R R SiO D = R R SiO T=RSIO ; etQ=SiO-avec 1 2 3 1/21 4 5 2/21 6 3/2 4/21 - R1 R2 R3 R4 R5 et R6 identiques ou différents, étant des radicaux alkyles, alcényles, aminoalkyles, aryles, arylalkyles, alkylaryles ou araryles ; - R est un atome d'hydrogène ou un radical alkyle ; - les symboles a, b, c et d représentent le rapport des atomes de silicium respectivement de type M, D, T ; et Q par rapport au nombre total d'atomes de silicium de la résine de formule moyenne (1) ; et - le symbole e représente le nombre de groupements (OR) par rapport au nombre total d'atomes de silicium de la résine de formule moyenne (t) ; ces symboles variant dans les intervalles suivants : 0 # a # 0, 5 ; 0 # b # 0, 95 ; o les radicaux alkylènes, linéaires ou ramifiés, ayant de 2 à 18 atomes de carbone ; e les radicaux alkylène-carbonyle dont la partie alkylène, linéaire ou ramifiée, comporte de 2 à 20 atomes de carbone ; . les radicaux alkylène-cyclohexylène dont la partie alkylène, linéaire ou ramifiée, comporte de 2 à 12 atomes de carbone et la partie cyclohexylène comporte un groupement OH et éventuellement 1 ou 2 radicaux alkyles ayant de 1 à 4 atomes de carbone ; e les radicaux de formule-R'4-O-R's-dans laquelle les radicaux R'4 et R'5, identiques ou différents, représentent des radicaux alkylènes ayant de 1 à 12 atomes de carbone ; e les radicaux de formule-R'4-0-R'5-dans laquelle les radicaux R'4 et R'5 ont les significations indiquées précédemment et l'un d'entre eux ou les deux sont substitués par un ou deux groupement (s) OH ; . les radicaux de formules-R'4-COO-R'5 et-R'4-OCO-R'5-dans lesquelles R'4 et R'5 ont les significations précédentes ; e les radicaux de formule-R'6-0-R'7-0-CO-R'8-dans laquelle-R'6, R'7 et R'g, identiques ou différents, représentent des radicaux alkylènes ayant de 2 à 12 atomes de carbone et le radical R'y est éventuellement substitué par un groupement hydroxyle. - f est 0 ou un entier compris entre 1 et 5, - U représente 0, NR'g avec R'g étant un radical choisi parmi un atome d'hydrogène, un radical alkyle linéaire ou ramifié en Ci à C6 ou un radical divalent - [N (R'9) R'io]- avec R'g défini comme précédemment et R'10 répondant à la définition proposée pour R'1 avec R'g et R'io pouvant avoir des significations différentes dans le cas où f est supérieur à 1 et - R'2 et R'3 sont indépendamment l'un de l'autre un atome d'hydrogène, un radical alkyle linéaire ou ramifié ayant de 1 à 3 atomes de carbone, un radical aryle ou sont réunis ensemble de manière à figurer un radical divalent ayant une définition proposée pour R'1 ou un hétérocycle saturé, insaturé ou aromatique et pouvant incorporer, outre l'atome d'azote, un ou plusieurs autres hétéroatomes choisis parmi les atomes d'azote, de soufre et d'oxygène ; - au moins une huile polydiorganosiloxane linéaire réactive (C) présentant par molécule au moins deux groupements OH, ledit polydiorganosiloxane présentant une viscosité dynamique à 25 C comprise entre 102 et 10e mPa. s ; - et au moins un réticulant soluble (D) dans la phase silicone comprenant au moins deux fonctions capables de réagir avec l'huile polydiorganosiloxane réactive (C). 2. Composition selon la revendication 1, caractérisée en ce que la résine polyorganosiloxane (A) est un copolymère de formule moyenne (a) dans laquelle : ' R, à Rg, identiques ou différents entre eux, représentent chacun un radical alkyle, linéaire ou ramifié, en Cl-C8 ; # R représente un atome d'hydrogène ou un radical alkyle linéaire ou ramifié, en C1-C4 ; e et le copolymère présente dans sa structure au moins un motif T, associé à l'un au moins des motifs choisis parmi M et D. 3. Composition selon les revendications 1 ou 2, caractérisée en ce que la résine polyorganosiloxane (A) est choisie parmi les espèces (A1) et (A2) suivantes avec - l'espèce (A1) représentant les copolymères M D (01/2R) (a1) où : selon une première définition correspondant à l'espèce dite A1' : - R1 à R sont des radicaux alkyles identiques ou différents en C1-CS ; . R est un atome d'hydrogène ou radical alkyle en C1-C4 ; - a est compris entre 0, 1 et 0, 3 ; - b est compris entre 0,1 et 0, 5 ; - c est compris entre 0,4 et 0, 8 ; - e est compris entre 0,08 et 1, 5 ; avec a + b + c = 1, et e Selon une deuxième définition plus particulière correspondant à l'espèce dite A1" : - R1 à Ru, identiques ou différents, sont des radicaux alkyles en C1-C3 ; - R est un atome d'hydrogène ou radical alkyle en C1-C4 ; - a est compris entre 0,1 et 0, 3 ; - b est compris entre 0,1 et 0, 5 ; - c est compris entre 0,4 et 0, 8 ; - e est compris entre 0,08 et 1, 5 ; - avec a + b + c = 1. - et l'espèce A2 représentant les copolymères 0 T (01/zur) (IV) où : - selon une première définition correspondant à l'espèce dite A2' : - R4 à Ru, identiques ou différents, représentent chacun un radical alkyle, linéaire ou ramifié, en C1-C8 ; - R est un atome d'hydrogène ou un radical alkyle linéaire ou ramifié, en C1-C4 ; - au moins 25 % en nombre de l'un ou plusieurs des substituants R4 à R6 représentent un radical alkyle, linéaire ou ramifié, en C3-C8 ; - b est compris entre 0,2 et 0, 9 ; - c est compris entre 0,1 et 0, 8 ; - e est compris entre 0,2 et 1,5 et . Selon une deuxième définition plus particulière correspondant à l'espèce dite A2" : R4 et Ri, identiques entre eux, représentent chacun un radical alkyle en C-C ; Rg, identiques, représentent chacun un radical alkyle, linéaire ou ramifié, en Cg-Cg ; et de préférence en C3 ; R est un atome d'hydrogène ou de préférence un alkyle linéaire en C1- C3 ; - b est compris entre 0,2 et 0, 6 ; - c est compris entre 0,4 et 0, 8 ; - e est compris entre 0,3 et 1,0. 4. Composition selon l'une des revendications précédentes, caractérisée en ce que l'huile polyorganosiloxane aminée (B) comprend au moins un motif de formule générale (b1) : = Si-R'i- [N (R'4) R'5] f-NR'2R'3 (b1) dans laquelle R'1, R'2, R'3, R'4, R's et f sont tels que définis en revendication 1. 5. Composition selon la revendication 4, caractérisée en ce que R'4 représente un atome d'hydrogène. 6. Composition selon l'une des revendications 1 à 5, caractérisée en ce que l'huile polyorganosiloxane (B) comprend au moins un motif de formule générale (b2) = Si- (CH2) x- (NH-CH2-CH2) y-NH2 (b2) dans laquelle x et y représentent indépendamment l'un de l'autre un entier compris entre 1 et 5. r 7. Composition selon l'une des revendications précédentes, caractérisée en ce qu'elle associe une résine organopolysiloxane MQ, MDQ, DQ, DT ou MDT hydroxylée ou un mélange de celles-ci à une huile organopolysiloxane en prenant au moins un motif de formule = Si- (CH2) 3- (NH-CH2-CH2)-NH2. 8. Composition selon l'une des revendications précédentes, caractérisée en ce que l'huile polydiorganosiloxane (C) est une huile dont les substituants organiques sont choisis parmi (i) des radicaux aliphatiques, saturés ou insaturés, linéaires ou ramifiés, présentant préférablement de 1 à 10 atomes de carbone ; (ii) des radicaux carbocycliques, monocycliques ou polycycliques, saturés, insaturés ou aromatiques présentant de préférence de 3 à 18 atomes de carbone, et plus particulierement de 5 à 10 atomes de carbone ; (iii) ou des radicaux présentant à la fois une partie aliphatique et une partie carbocyclique. 9. Composition selon l'une des revendications précédentes, caractérisée en ce que le réticulant (D) soluble dans la phase silicone comprend au moins deux fonctions capables de réagir avec l'huile (C) de façon à provoquer la réticulation de l'huile. 10. Composition selon la revendication 9, caractérisée en ce que le réticulant (D) a pour formule YaSi (Zi) 4-a dans laquelle : a est 1 ou 2 ; Y est un groupe monovalent organique ; et les groupes Zi, identiques ou différents, sont choisis parmi-OXa ;-O-c-Xb et -O-N=CX1X2 dans lesquels Xa, Xb, Xi et Xz, identiques ou différents, sont des radicaux hydrocarbonés aliphatiques, linéaires ou ramifiés, saturés ou insaturés, étant entendu que Xi et X2 peuvent en outre représenter hydrogène et que Xa est un radical éventuellement substitué par (C1-C1o) alcoxy. 11. Composition selon la revendication 10, caractérisée en ce que le réticulant a pour formule YSi (Zi) 3 dans laquelle Y est alkyle, et Zi est alcoxy. 12. Composition selon l'une des revendications précédentes, caractérisée en ce qu'elle comprend : - 2 % à 20 % de résine (A) ; - 5 % à 40 % d'huile polyorganosiloxane aminé (B) ; - 5 % à 40 % d'huile polyorganosiloxane linéaire réactive (C) ; - et 0,05 % à 5 % de réticulant (D). 13. Composition selon l'une des revendications précédentes, caractérisée en ce qu'elle comprend : - 2 % à 10 % de résine (A) ; - 20 % à 30 % d'huile polyorganosiloxane aminée (B) ; - 10 % à 25 % d'huile polydiorganosiloxane linéaire réactive (C), et - 0, 05 % à 5 % de réticulant (D). 14. Composition selon l'une des revendications précédentes, caractérisée en ce qu'elle se présente sous la forme d'une émulsion aqueuse et comprend en outre un tensioactif (E). 15. Composition selon la revendication 14, caractérisée en ce qu'il est présent à raison de 0,5 % à 10 % en poids pour 40 % à 95 % en poids d'eau. 16. Utilisation d'une composition selon l'une des revendications précédentes pour le traitement de matériaux fibreux naturels ou synthétiques. 17. Procédé utile pour conférer des propriétés élastiques, lubrifiantes et un pouvoir gonflant à des fibres textiles naturelles ou fibreuses, caractérisé en ce qu'il consiste à appliquer sur lesdites fibres une composition selon l'une des revendications 1 à 15.